(57)【要約】【課題】本発明は、所望の曲率を有する湾曲結晶を低コストで得ることのできる湾曲結晶の製造方法、および、所望の曲率を有する製造コストの低い湾曲結晶を提供することを目的とする。【解決手段】本発明の湾曲結晶の製造方法は、結晶基板上に炭素系材料を直接蒸着して、前記結晶基板を湾曲させる工程を含むことを特徴とする。また、本発明の湾曲結晶は、上記の製造方法により製造されたことを特徴とするものである。【選択図】図１
2014009131.tif 000002
【特許請求の範囲】
【請求項１】
結晶基板上に炭素系材料を直接蒸着して、前記結晶基板を湾曲させる工程を含むことを特徴とする、湾曲結晶の製造方法。
【請求項２】
前記炭素系材料は、ダイヤモンドライクカーボンである、請求項１に記載の湾曲結晶の製造方法。
【請求項３】
前記蒸着は、化学気相成長法又は物理気相成長法により行う、請求項１又は２に記載の湾曲結晶の製造方法。
【請求項４】
前記蒸着は、プラズマ化学気相成長法により行う、請求項１〜３のいずれか一項に記載の湾曲結晶の製造方法。
【請求項５】
請求項１〜４のいずれか一項に記載の湾曲結晶の製造方法により製造されたことを特徴とする湾曲結晶。
【発明の詳細な説明】
【技術分野】
【０００１】
本発明は、湾曲結晶の製造方法および湾曲結晶に関するものである。
【背景技術】
【０００２】
従来、Ｘ線光学素子やＸ線偏光素子などの用途に用いられる湾曲結晶の製造方法として、結晶の熱変形を利用した方法が知られている（例えば、特許文献１参照）。
特許文献１に記載の製造方法によれば、Ｓｉ、ＧｅまたはＳｉＧｅからなる単結晶に対し、数千度の温度で高温加圧加工を施すことにより、該単結晶を湾曲加工して、集光効率の高い湾曲単結晶を得ることができる。
【０００３】
しかし、特許文献１に記載のような熱変形を利用する製造方法では、数千度という高温熱処理を行うため、電力コストが高く、また単結晶の結晶構造が破壊されるおそれがあった。
また、所期する単結晶の曲率に応じた形状の金型を用いるため、一度金型を作製すると、単結晶の曲率を自由に制御することは困難であった。従って、単結晶の曲率を変更するためには、その都度、その曲率に応じた形状の金型の作製が必要となり、コストの増大を招いていた。
さらに、熱変形を利用して湾曲させることのできる単結晶基板のサイズは、直径５０ｍｍ程度であり、直径２００ｍｍといった大口径の単結晶基板を湾曲させることは困難であった。
【０００４】
これに対し、本発明者らは、非特許文献１、２において、ＣＶＤ装置を用いて、Ｓｉ単結晶基板にＳｉＣ膜を中間層として蒸着し、次いでダイヤモンドライクカーボン膜を蒸着して、該Ｓｉ単結晶基板とダイヤモンドライクカーボン膜との間に発生する残留応力により、Ｓｉ単結晶基板を湾曲させる技術を提案している。
この製造方法によれば、高温熱処理や金型を必要とすることなく、湾曲単結晶を製造することが可能となる。
【先行技術文献】
【特許文献】
【０００５】
【特許文献１】特開２０１０−２１７０８９号公報
【非特許文献】
【０００６】
【非特許文献１】Ｒｙｏ  Ｉｉｚｕｋａ，  Ｓｈｉｎｇｏ  Ｋｕｓｕｎｏｋｉ，  Ａｔｓｕｓｈｉ  Ｔｏｋｕｎｏ，  Ｙｏｈｋｏ  Ｔｓｕｂｏｉ，  Ｓｅｉｙａ  Ｔａｋｅｄａ，  Ｓａｔｏｓｈｉ  Ｙａｍａｍｕｒｏ，  Ｋａｚｕｙｏｓｈｉ  Ｍｉｓｕｍｉ，  Ｈｉｒｏｋｉ  Ａｋａｓａｋａ，  Ｎａｏｔｏ  Ｏｈｔａｋｅ，  Ｍａｓａｎｏｒｉ  Ｓａｉｔｏ，  Ｓｐａｃｅ  Ｔｅｌｅｓｃｏｐｅｓ  ａｎｄ  Ｉｎｓｔｒｕｍｅｎｔａｔｉｏｎ  （２０１０），  ＳＰＩＥ，  ７７３２７７３２４Ｒ−７７３２４Ｒ−１１
【非特許文献２】Ｔａｋａｓｈｉ  Ａｗａｙａ，  Ａｔｓｕｓｈｉ  Ｔｏｋｕｎｏ，  Ｋｏｔａ  ｏｋａｄａ，  Ｙｏｈｋｏ  Ｔｓｕｂｏｉ，  Ｒｙｏ  Ｉｉｚｕｋａ，  Ｓｈｉｎｇｏ  Ｋｕｓｕｎｏｋｉ，  Ｋａｚｕｙｏｓｈｉ  Ｍｉｓｕｍｉ，  ＡＩＰ  Ｃｏｎｆ．  Ｐｒｏｃ．  １４２７，  ｐｐ．  ２３５−２３６  （２０１１）
【発明の概要】
【発明が解決しようとする課題】
【０００７】
ここで、非特許文献１、２に記載の湾曲単結晶の製造方法では、基板上に、ＴＭＳ（トリメチルシラン）ガスを用いてＳｉＣ膜を蒸着し、これを接着層とすることによって基板上にダイヤモンドライクカーボンを強固に蒸着していた。
すなわち、ダイヤモンドライクカーボンのような炭素系材料は、残留応力が高いことと、さらに炭素が化学的に安定であることから異種材と接着しにくく、基板との密着性に乏しいことが知られており、これに対し、ＳｉＣ膜を接着層とすることにより、結晶基板を十分に湾曲することができるように、結晶基板とダイヤモンドライクカーボンとの密着性を確保していた。
しかしながら、ＳｉＣ膜の蒸着の際に用いるＴＭＳガスなどのＳｉＣ前駆体ガスは、それ自体高価である上、これらのガスの多くは発火性を有し、非常に高価な安全装置を用意してその危険性を回避していたため、コストが増大してしまうという問題があった。
【０００８】
本発明は、上記の問題を解決しようとするものであり、所望の曲率を有する湾曲結晶を低コストで得ることのできる湾曲結晶の製造方法、および、所望の曲率を有する製造コストの低い湾曲結晶を提供することを目的とする。
【課題を解決するための手段】
【０００９】
本発明者らは、上記の課題を解決すべく鋭意検討を重ねた。
その結果、本発明者らは、結晶基板上にダイヤモンドライクカーボンなどの炭素系材料を強固に蒸着するにはＳｉＣ膜を中間層として設ける必要があるという従来の知見にも関わらず、結晶基板上に直接炭素系材料を蒸着した場合であっても、結晶基板上に炭素系材料を、所望の湾曲結晶を得るのに十分強固に蒸着することができるという新規知見を得た。
【００１０】
本発明は、上記の知見に基づいてなされたものであり、その要旨構成は、以下の通りである。
本発明の湾曲結晶の製造方法は、結晶基板上に炭素系材料を直接蒸着して、前記結晶基板を湾曲させる工程を含むことを特徴とする。
これにより、ＴＭＳガスのようなＳｉＣ前駆体ガスを用いることなく、低コストで湾曲結晶を製造することができる。
ここで、「炭素系材料」とは、ダイヤモンド、ダイヤモンドライクカーボン、フラーレン、カーボンナノチューブ、カーボンナノコイル、グラファイト、グラフェン、カーボンナノファイバーなどの、炭素を主成分として含む材料をいう。
【００１１】
また、本発明の湾曲結晶の製造方法にあっては、前記炭素系材料は、ダイヤモンドライクカーボンであることが好ましい。
ダイヤモンドライクカーボンは、高硬度であるため本発明の製造方法に用いる炭素系材料として適しており、また、既知の低コストの手法によって蒸着することができるからである。
ここで、「ダイヤモンドライクカーボン」とは、ダイヤモンド構造に対応するｓｐ３結合を有する炭素と、グラファイト構造に対応するｓｐ２結合を有する炭素とが不規則に混在したアモルファス構造のカーボンをいい、例えば、テトラヘドラルアモルファスカーボン、アモルファスカーボン、水素化アモルファスカーボン、水素化テトラヘドラルアモルファスカーボンなどが挙げられる。
【００１２】
さらに、本発明の湾曲結晶の製造方法にあっては、前記蒸着は、化学気相成長法（ＣＶＤ）又は物理気相成長法（ＰＶＤ）により行うことが好ましく、特に、プラズマ化学気相成長法により行うことが好ましい。
炭素系材料の蒸着は、様々な方法で行うことができ、ＣＶＤやＰＶＤにより炭素系材料を低コストで蒸着することができる。
プラズマ化学気相成長法によれば、特に低コストで、大口径の結晶基板蒸着が可能であり、また、原料にガスを用いるため均一な炭素系材料の蒸着が可能であるからである。
【００１３】
ここで、本発明の湾曲結晶は、上記の製造方法により製造されたことを特徴とするものである。
本発明の製造方法により製造された湾曲結晶は、湾曲形状の乱れが小さいものである。
【発明の効果】
【００１４】
本発明によれば、所望の曲率を有する湾曲結晶を低コストで得ることのできる湾曲結晶の製造方法、および、所望の曲率を有する製造コストの低い湾曲結晶を提供することができる。
【図面の簡単な説明】
【００１５】
【図１】本発明の製造方法において、結晶基板に炭素系材料を蒸着させる様子を示す図である。
【図２】本発明の製造方法において、結晶基板が残留応力により湾曲した様子を示す図である。
【図３】本発明の製造方法により得られた湾曲結晶の湾曲形状について説明するための図である。
【図４】本発明の製造方法により得られた湾曲結晶の湾曲形状について、理想的な円弧との残差を測定場所を横軸として表した図である。
【図５】ダイヤモンドライクカーボンの膜厚と湾曲結晶の曲率半径との関係を示す図である。
【図６】Ｇｅ（１１１）の＜３３３＞反射について、湾曲結晶の曲率半径を変えたときのＸ線反射率を示す図である。
【図７】Ｓｉ（１００）の＜４００＞反射について、湾曲結晶の曲率半径を変えたときのＸ線反射率を示す図である。
【図８】湾曲結晶の曲率半径と積分反射率との関係を示す図である。
【図９】湾曲結晶の曲率半径と測定システムの変調因子Ｍとの関係を示す図である。
【発明を実施するための形態】
【００１６】
以下、本発明の一実施形態にかかる湾曲結晶の製造方法について、図面を参照して詳細に例示説明する。
図１は、結晶基板に炭素系材料を蒸着させる様子を示す図である。
図１に示すように、本実施形態の湾曲結晶の製造方法は、プラズマＣＶＤ（ｃｈｅｍｉｃａｌ  ｖａｐｏｒ  ｄｅｐｏｓｉｔｉｏｎ）装置１を用いて行い、まず、チャンバ２内部に結晶基板３を配置する。
ここで、プラズマＣＶＤ装置１は、既知の装置を用いることができ、本実施形態では、最初に、チャンバ２内を室温程度の低温下におく。
ここで、結晶基板３の材料については、本実施形態及び後述の実施例では、Ｓｉ単結晶基板を用いた例とＧｅ単結晶基板を用いた例について説明するが、特には限定せず、例えば、他に、サファイアなどからなる、単結晶又は多結晶の基板を用いることもできる。
ここで、本実施形態では、結晶基板３は、直径３００ｍｍ程度までの大口径のものを用いることができる。
【００１７】
最初に、チャンバ２内部を、７×１０−４Ｐａ以下まで減圧し、真空化する。
次に、本実施形態では、チャンバ２内を放電清浄する。
具体的には、チャンバ２内に、４．０〜６．０Ｐａの一定の圧力でアルゴンガスを導入し、電極４にＤＣ電圧を印加してアルゴンガスをプラズマ化することにより、プラズマ化したアルゴンイオンの物理的な衝撃により結晶基板に付着した汚染層を除去することができる。
ここで、特には限定しないが、例えば、４ｋＶで１０ｋＨｚの低周波ＤＣパルス電圧を供給して、０．３〜１．０Ａの電流パルスを形成することが好ましい。
また、アルゴンガスの流速は、２８〜３０ｓｃｃｍ（０．０４７〜０．０５１Ｐａ・ｍ３／ｓ）とすることが好ましい。
さらに、この放電清浄工程は、例えば、１０分間程度行うことが好ましい。
なお、本発明では、このように、結晶基板に付着した汚染層を除去するために、放電清浄工程を行うことが好ましいが、放電清浄を行わない場合も含むものとする。
そして、放電清浄工程は、アルゴンガスの代わりに、一般的に放電清浄工程で用いられる他の種類のガスを用いて行うこともでき、あるいは、他の種類のガスを併用することもできる。例えば、アルゴンガスと水素ガスとを併用することにより、アルゴンイオンによる物理的衝撃のみならず、水素イオンによる酸化物の還元作用による化学的なエッチング効果により汚染層を除去することができる。
【００１８】
次いで、本実施形態では、結晶基板３上に直接ダイヤモンドライクカーボンを蒸着する。
具体的には、真空チャンバ内にＣ２Ｈ２（アセチレン）ガスを２８〜３０ｓｃｃｍ（０．０４７〜０．０５１Ｐａ・ｍ３／ｓ）の流速で流入し続ける。
そして、電極４に、例えば、特には限定しないが５ｋＶで、１０ｋＨｚの低周波ＤＣパルス電圧を供給して、０．５〜０．７Ａの電流パルスを形成して、Ｃ２Ｈ２ガスをプラズマ化する。
これによりアセチレンガスが分解され、ダイヤモンドライクカーボンがＳｉ単結晶基板上やＧｅ単結晶基板上に堆積し、ダイヤモンドライクカーボン膜が形成されていく。
ここで、ダイヤモンドライクカーボンの堆積速度は、１９〜２０ｎｍ／ｍｉｎとすることが好ましく、ダイヤモンドライクカーボンの堆積厚さは、１０００〜５０００ｎｍとすることが好ましい。なお、ダイヤモンドライクカーボンの堆積速度は、印加電圧の大きさと、アセチレンガスの流速を制御することによって制御することができる。
ダイヤモンドライクカーボン膜の膜厚に応じて、湾曲結晶の曲率を制御することができ、結晶基板の厚さにもよるが、４０〜６４０ｍｍの範囲に制御することができる。たとえば、Ｓｉ単結晶基板の厚さが５０μｍの場合は、ダイヤモンドライクカーボン膜の膜厚（堆積厚さ）を上記の範囲とすることにより、曲率半径を４０〜１６０ｍｍの範囲に制御することができる。
ここで、本実施形態では、ダイヤモンドライクカーボンの原料としてアセチレンガスを用いたが、炭素系材料の原料ガスとしては、他にも、例えばメタンやベンゼンのガスなどを用いることができる。
【００１９】
図２は、結晶基板が残留応力により湾曲した様子を示す図である。
図２に示すように、本実施形態によれば、ダイヤモンドライクカーボンの堆積中、Ｓｉ結晶基板やＧｅ結晶基板と、ダイヤモンドライクカーボン膜との間に発生する残留応力により、結晶基板３が、ダイヤモンドライクカーボンが蒸着する側に凸に湾曲していく。
後述の実施例で説明するように、結晶基板の種類や径によらず、湾曲結晶の曲率半径は、ダイヤモンドライクカーボンの膜厚にほぼ反比例するため、所定の膜厚となるまでダイヤモンドライクカーボンを蒸着することにより、所期した曲率を有する湾曲結晶を得ることができる。
【００２０】
以上説明したように、本実施形態によれば、結晶基板上に炭素系材料を直接蒸着することにより、ＳｉＣなどの中間層を蒸着する工程を省くことができるため、簡易かつ低コストで安全に湾曲結晶を製造することができる。
特に、ＴＭＳガス等のＳｉＣ前駆体ガスを用いないため、高価な安全装置を必要とせず、安全かつ低コストでの湾曲結晶の製造が可能となる。
さらに、本実施形態の製造方法によれば、ダイヤモンドライクカーボン膜の膜厚を制御することにより、所望の曲率を有する大口径の湾曲結晶を得ることができる。特にＳｉＣを蒸着しないため、ＳｉＣ膜が介在することによる物理的要因を考慮する必要がなく、曲率の制御が容易となる。
このように、本実施形態の製造方法により得られる湾曲結晶は、湾曲形状の乱れが小さく、理想的な湾曲形状となる。また、後述の実施例で詳細に説明するように、たとえば、Ｘ線分析への用途において、湾曲させても、高いＸ線反射率、積分反射率、偏光感度を有する。そのため、本発明の製造方法により得られる湾曲結晶は、優れたＸ線分光素子、Ｘ線偏光素子、Ｘ線光学素子などとして使用することができる。
【００２１】
なお、本実施形態では、炭素系材料として、ダイヤモンドライクカーボンを例にとって説明したが、これに限定されるものではなく、上述したように、他にもダイヤモンド、フラーレン、カーボンナノチューブ、カーボンナノコイル、グラファイト、グラフェン、カーボンナノファイバーなどの、炭素を主成分として含む、他の材料を蒸着することもできる。
【００２２】
さらに、本実施形態では、プラズマＣＶＤ法を例にとって説明したが、本発明の湾曲結晶の製造方法において、炭素系材料の蒸着は、堆積する炭素系材料などに応じた、適切な既知の化学気相成長法又は物理気相成長法により行うことができる。
化学気相成長法としては、本実施形態で説明したプラズマＣＶＤ法の他、熱ＣＶＤ法や光ＣＶＤ法などを用いることができる。
また、物理気相成長法としては、例えば、スパッタリング法、アークイオンプレーティング法、イオン蒸着法、イオンビーム法、レーザアブレーション法などを用いることができる。
特に、本発明では、炭素系材料の蒸着中に結晶基板が湾曲するため、湾曲した基板上に均一な膜を蒸着することのできる、プラズマＣＶＤ法を用いることが好ましい。
【００２３】
以下、本発明の実施例について説明するが、本発明はこの実施例に何ら限定されるものではない。
【実施例】
【００２４】
（実施例１：湾曲形状）
本発明の製造方法により得られる湾曲結晶の湾曲形状について評価するため、以下のように、プラズマＣＶＤ装置を用いて、Ｓｉ湾曲単結晶を製造した。
まず、チャンバ（サイズ：径６００ｍｍ×高さ６００ｍｍ、堆積エリア：径３００ｍｍ×高さ３００ｍｍ）内の上記堆積エリア内に、直径２００ｍｍ、厚さ７５μｍのＳｉ（１００）単結晶基板を配置した。チャンバ内の温度は、常温とした。
次に、チャンバ内部を、７×１０−４Ｐａ以下まで減圧し、真空化した。
そして、チャンバ内に、４．５〜５．０Ｐａの一定の圧力、および、３０ｓｃｃｍ（５．１×１０−３Ｐａ・ｍ３／ｓ）の流速でアルゴンガスを導入し、プラズマＣＶＤ装置の電極に、電圧４ｋＶで、１０ｋＨｚの低周波ＤＣパルス電圧を供給して、０．４Ａの電流パルスを形成し、流入したアルゴンガスをプラズマ化して、１０分間放電清浄を行った。
【００２５】
次いで、真空チャンバ内にＣ２Ｈ２（アセチレン）ガスを３０ｓｃｃｍ（５．１×１０−３Ｐａ・ｍ３／ｓ）の流速で流入し、プラズマＣＶＤ装置の電極４に、５ｋＶで、１０ｋＨｚの低周波ＤＣパルス電圧を供給し、０．７Ａの電流パルスを形成した。これにより、Ｃ２Ｈ２ガスをプラズマ化して、Ｓｉ（１００）結晶基板上に直接ダイヤモンドライクカーボンを蒸着した。
ここで、ダイヤモンドライクカーボンの堆積速度は、２０ｎｍ／ｍｉｎとし、ダイヤモンドライクカーボンの堆積厚さが２４００ｎｍとなるまで１２０分間堆積を続けた。
ダイヤモンドライクカーボンの蒸着により、Ｓｉ（１００）結晶基板と、ダイヤモンドライクカーボン膜との間に発生した残留応力によって、Ｓｉ（１００）単結晶基板が湾曲し、Ｓｉ（１００）単結晶からなる湾曲結晶が得られた。
【００２６】
得られた湾曲単結晶について、レーザ変位計（三鷹光器社製ＮＨ−３ＮＳ：測定限界：０．０１μｍ）により、湾曲単結晶の一方の面（ダイヤモンドライクカーボンを蒸着していない面）の湾曲形状を測定した。
この評価結果を図３および図４に示している。
図３において、得られたデータから破線で示すように円弧による近似でフィッティングを行い、図４に示すように、−７．５ｍｍ〜７．５ｍｍの範囲における、上記フィッティングの残差を求めた。ここで、横軸において、「測定場所」とは、湾曲後の結晶を水平投影した位置を示すものであり、湾曲後の湾曲結晶の中心（曲がった一番底の部分）の位置を０ｍｍとした基準で示すものである。
なお、レーザ変位計により測定を行った結果から、曲率半径を求めたところ、この厚さ７５μｍのＳｉ（１００）湾曲単結晶の曲率半径は、約１５０ｍｍであった。
図３、図４に示すように、本発明の製造方法により得られた湾曲結晶は、平均残差０．１μｍ以下であり、表面を断面視した際に、ほぼ理想的な円弧状に湾曲していることがわかる。なお、どの断面で見ても同様の結果であった。
このことから、本発明によれば、接着層としてＳｉＣ等の中間層を用いずとも、ほぼ理想的な湾曲形状を有する湾曲結晶を得ることができることがわかる。
【００２７】
（実施例２：湾曲結晶の曲率制御性）
次に、本発明の製造方法により、湾曲結晶の曲率をダイヤモンドライクカーボンの膜厚によって制御することができることを確認するため、ダイヤモンドライクカーボンの膜厚、および、結晶基板の種類、厚さを変えて湾曲結晶を製造し、その曲率半径を測定した。
ここで、実施例２において、ダイヤモンドライクカーボンの膜厚および結晶基板の種類、厚さ以外の条件は、上記の実施例１と同様の条件で湾曲結晶を製造した。
また、曲率半径は、キーエンス社製ＬＴ−８１００（精度０．１μｍ）を用いて、湾曲結晶の表面形状を測定することにより行った。
そして、以下に示す湾曲結晶の曲率半径の理論式（数１）との比較により、曲率制御性を評価した。ただし、当該理論式において、ρ：湾曲結晶の曲率半径（ｍｍ）、σ：残留応力（ＧＰａ）、Ｅ：結晶のヤング率（Ｓｉ：１３０（ＧＰａ）、Ｇｅ：１０３（ＧＰａ））、ν：結晶のポアソン比（Ｓｉ：０．２８、Ｇｅ：０．２８）、ｔ：結晶の厚さ（ｍｍ）、ｄ：ダイヤモンドライクカーボンの膜厚（ｍｍ）である。
評価結果を図５に示す。なお、図５において、縦軸を曲率半径（ｍｍ）、横軸をダイヤモンドライクカーボンの膜厚（ｎｍ）とし、共に対数表示している。また、図５において、各直線は、上記理論式に基づくものである。
なお、残留応力を測定した結果は、Ｓｉ（１００）では０．５ＧＰａ程度、Ｇｅ（１１１）では０．４ＧＰａ程度であった。
【００２８】
【数１】
2014009131.tif 000003
【００２９】
図５に示すように、湾曲結晶の曲率が、結晶基板の種類および厚さによらず、ダイヤモンドライクカーボンの膜厚にほぼ反比例し、理論値と良く整合していることがわかる。
従って、本発明の湾曲結晶の製造方法は、湾曲形状（曲率）の制御性に非常に優れていることがわかる。
【００３０】
（実施例３：Ｘ線反射率）
次に、本発明の製造方法によって得られる湾曲結晶を用いて、非特許文献１（Ｆｉｇｕｒｅ  ８）に記載の測定システムにより、Ｘ線反射率を計測し、Ｘ線分析への応用性を評価した。
ここで、湾曲結晶は、Ｇｅ（１１１）結晶およびＳｉ（１００）結晶を用い、ダイヤモンドライクカーボンの膜厚を制御することにより、Ｇｅ（１１１）結晶については、曲率半径が２４５ｍｍ、１５７ｍｍの２種類の湾曲結晶を作製し、Ｓｉ（１００）結晶については、曲率半径が２８５ｍｍ、１６７ｍｍの２種類の湾曲結晶を作製した。その他の製造条件は、実施例１と同様である。
また、比較対象として、湾曲していない平坦なＧｅ（１１１）結晶およびＳｉ（１００）結晶も用意した。
また、Ｘ線ビームとしては、Ｇｅ（１１１）の＜３３３＞反射を用いた２結晶分光器により得られる、完全偏光のＣｕＫα線（約８．０ｋｅＶ）を用いた。
評価結果を図６、図７に示している。
【００３１】
図６、図７に示すように、Ｇｅ（１１１）結晶の＜３３３＞反射およびＳｉ（１００）結晶の＜４００＞反射のいずれの場合においても、ブラッグピーク（Ｂｒａｇｇ  ｐｅａｋ）は、湾曲結晶の曲率半径が小さくなるにつれてその幅が広がり、そのピーク値は減少していることがわかる。
従って、湾曲結晶の曲率半径が小さくなるにつれ、角度幅が大きくなり、エネルギー帯域が広がることがわかる。
すなわち、本発明の製造方法によれば、湾曲結晶の曲率半径を制御して、その曲率半径に応じた反射幅を有する湾曲結晶を得ることができることがわかる。
【００３２】
（実施例４：積分反射率）
次に、Ｇｅ（１１１）結晶とＳｉ（１００）結晶を用いて、本発明の製造方法により、ダイヤモンドライクカーボンの膜厚を変えて曲率を様々に変えた湾曲結晶を製造した。
なお、ダイヤモンドライクカーボンの膜厚と基板の種類を増やしたこと以外については、実施例１と同様の条件で湾曲結晶の製造を行った。
そして、これらの湾曲結晶を用いて、上記非特許文献１（Ｆｉｇｕｒｅ  ８）に記載の測定システムにより、それぞれの湾曲結晶の積分反射率（全方位からの一様な強度の入射光量の総和に対する、全方位に反射した光量の総和の比）を求めた。
Ｇｅ（１１１）結晶の＜１１１＞反射と＜３３３＞反射、Ｓｉ（１００）結晶の＜４００＞の積分反射率について、図８に評価結果を示しており、縦軸および横軸を対数表示している。積分反射率は大きいほど、湾曲結晶全体としてのＸ線の反射性能が良いことを示す。
図８に示すように、本発明の製造方法により得られた湾曲結晶によれば、積分反射率は、曲率半径が小さくなるにつれて単調増加していることがわかる。
また、図８に、「Ｘ線回折における湾曲結晶の積分反射能の計算」（石田秀信著、ＪＳＴ資料番号：０３０２Ａ）によるモデル式に基づく理論曲線を実線で図示しており、この理論曲線とも良く整合していることがわかる。
このことから、本発明の製造方法によれば、湾曲結晶の曲率に応じて、積分反射率をほぼ理論値どおりの値とすることができ、より具体的には、曲率半径を小さくすることにより積分反射率を増加させることができることがわかる。そして、実施例２にて説明したように、湾曲結晶の曲率は、ダイヤモンドライクカーボン膜の膜厚を制御することにより、容易に、かつ、高精度に制御することができる。
【００３３】
（実施例５：偏光感度（変調因子Ｍ））
次に、非特許文献１（Ｆｉｇｕｒｅ  ８）に記載の測定システムを用いて、実施例４で製造した湾曲結晶の偏光感度を求めた。
ここで、偏光感度の指標として、１００％偏光を観測したときの変調の度合いである変調因子（Ｍｏｄｕｌａｔｉｏｎ  Ｆａｃｔｏｒ）Ｍを用いた。
変調因子Ｍは、１以下の値となり、数値が大きい方が、偏光度が小さいＸ線に対しても、変調が大きく、偏光に対する検出性能が大きいことを示す。
この評価結果を図９に示している。
図９に示すように、Ｇｅ（１１１）結晶の＜１１１＞反射、Ｓｉ（１００）結晶の＜４００＞反射のいずれの場合も、曲率半径を３００ｍｍ以下とすることにより高い変調因子が得られることがわかる。
また、上記の「Ｘ線回折における湾曲結晶の積分反射能の計算」（石田秀信著、ＪＳＴ資料番号：０３０２Ａ）によるモデル式を拡張した理論曲線を実線で図示しており、この理論曲線とも良く整合していることがわかる。
このことから、本発明の製造方法により得られた湾曲結晶を用いると、たとえば、Ｘ線分析への用途において、優れたＸ線偏光素子として、偏光検出性能を制御性良く向上させることができることがわかる。
【産業上の利用可能性】
【００３４】
本発明の製造方法により得られた湾曲結晶は、様々な用途に用いることができ、例えば、湾曲屋根に容易に設置可能な太陽電池用結晶ウェーハなどに用いることができる。
また、湾曲させても、高いＸ線反射率、積分反射率、偏光感度を有するため、Ｘ線分析や放射光施設への用途に用いることもでき、Ｘ線偏光素子、Ｘ線分光素子、Ｘ線光学素子などへの応用、例えば、ブラッグ反射偏光計の光学素子として次世代Ｘ線天文衛星への搭載などが期待できる。
【符号の説明】
【００３５】
１  プラズマＣＶＤ装置
２  チャンバ
３  結晶基板
４  電極
【図１】
2014009131.tif 000004
【図２】
2014009131.tif 000005
【図３】
2014009131.tif 000006
【図４】
2014009131.tif 000007
【図５】
2014009131.tif 000008
【図６】
2014009131.tif 000009
【図７】
2014009131.tif 000010
【図８】
2014009131.tif 000011
【図９】
2014009131.tif 000012